(57)【要約】【課題】本発明は、優れた耐水性を示し、低温硬化性や付着性に優れる水性樹脂組成物に適用できるカルボニル基を有する変性エポキシ樹脂組成物を合成するためのマイケル付加反応生成物を提供することである。【解決手段】本発明は、ダイアセトンアクリルアミドに対して、窒素原子と結合した活性水素を２個又は３個有するアミノ化合物をマイケル付加反応せしめて得られる窒素原子と結合した活性水素を１分子中に１個又は２個含有し且つカルボニル基を含有するマイケル付加反応生成物及び該反応生成物とエポキシ樹脂とを反応させて得られたカルボニル基含有変性エポキシ樹脂を水を含む媒体中に分散されてなる変性エポキシ樹脂水分散体に関するものである。【選択図】なし【特許請求の範囲】
【請求項１】
ダイアセトンアクリルアミドに対して、窒素原子と結合した活性水素を２個又は３個有するアミノ化合物をマイケル付加反応せしめて得られる窒素原子と結合した活性水素を１分子中に１個又は２個含有し且つカルボニル基を含有するマイケル付加反応生成物。
【請求項２】
エポキシ樹脂と請求項１に記載のマイケル付加反応生成物を反応させて得られたカルボニル基含有変性エポキシ樹脂が、水を含む媒体中に分散されてなる変性エポキシ樹脂水分散体。
【請求項３】
上記カルボニル基含有変性エポキシ樹脂が、アニオン性基、カチオン性基、ノニオン性基から選択された１以上の官能基を付与したものである請求項２に記載の変性エポキシ樹脂水分散体。
【請求項４】
上記官能基がポリオキシアルキレン基を含む請求項３に記載の変性エポキシ樹脂水分散体。
【請求項５】
上記カルボニル基含有変性エポキシ樹脂のカルボニル基濃度が、樹脂固形分に基づいて、０．１〜３．５ｍｏｌ／ｋｇの範囲内であることを特徴とする請求項３又は４に記載の変性エポキシ樹脂水分散体。
【請求項６】
請求項２〜５のいずれか１項に記載の変性エポキシ樹脂水分散体とヒドラジン誘導体とを含む水性樹脂組成物。
【請求項７】
カルボニル基含有変性エポキシ樹脂のカルボニル基１モルに対して、ヒドラジン誘導体に含まれるヒドラジド基、セミカルバジド基及びヒドラゾン基の合計が０．０１〜２モルの範囲内であることを特徴とする請求項６に記載の水性樹脂組成物。
【請求項８】
ダイアセトンアクリルアミド１モルに対して、窒素原子と結合した活性水素を２個又は３個有するアミノ化合物１．０５〜１０モルを混合し、マイケル付加反応せしめ、水及び／又は有機溶剤との共沸により窒素原子と結合した活性水素を２個又は３個有するアミノ化合物を除去することを特徴とする窒素原子と結合した活性水素を１分子中に１個又は２個含有し且つカルボニル基を含有するマイケル付加反応生成物の製造方法。
【発明の詳細な説明】
【技術分野】
【０００１】
本発明は、カルボニル基含有変性エポキシ樹脂組成物にカルボニル基を導入可能な反応生成物、該反応生成物とエポキシ樹脂を反応して得られるカルボニル基含有変性エポキシ樹脂水分散体及び該カルボニル基含有変性エポキシ樹脂水分散体を含む水性樹脂組成物に関する。
【背景技術】
【０００２】
常温乾燥塗料の分野においては、主剤と硬化剤を混合して使用する２液型から、作業性に優れる１液型に移行する動きが強まっている。一方、近年、大気中への有機物質の揮発による環境への悪影響が問題となっており、有機溶剤の使用を削減する必要に迫られている。
【０００３】
１液型の有機溶剤を含まない常温乾燥型の水性塗料に使用可能な樹脂組成物としては、特許文献１に開示されているカルボニル基含有アクリル樹脂エマルションとジヒドラジド化合物の組み合わせを挙げることができる。しかし、常温乾燥性の塗料に使用した場合に、優れた耐候性を示すが、防食塗料として適用するためには耐水性が不十分である。
【０００４】
耐水性に優れるエポキシ樹脂を１液型塗料に適用できる技術として、特許文献２には、エポキシ樹脂と、アミノ化合物とアクリルアミド化合物とのマイケル付加物との反応によるアミドエポキシ樹脂が開示されている。しかしながら、特許文献２に開示の技術は、熱硬化型塗料に適用可能なものであるが、低温硬化性の点から常温乾燥性の塗料に適用できるものではない。
【０００５】
【特許文献１】特開平８−１５７７７５号公報
【特許文献２】特開平７−４８４３５号公報
【発明の開示】
【発明が解決しようとする課題】
【０００６】
本発明の目的は、低温硬化性に優れる水性塗料に適用可能な水性樹脂組成物を提供することである。
【課題を解決するための手段】
【０００７】
本発明は、
１．ダイアセトンアクリルアミドに対して、窒素原子と結合した活性水素を２個又は３個有するアミノ化合物をマイケル付加反応せしめて得られる窒素原子と結合した活性水素を１分子中に１個又は２個含有し且つカルボニル基を含有するマイケル付加反応生成物、
２．エポキシ樹脂と１項に記載のマイケル付加反応生成物を反応させて得られたカルボニル基含有変性エポキシ樹脂が、水を含む媒体中に分散されてなる変性エポキシ樹脂水分散体、
３．上記カルボニル基含有変性エポキシ樹脂が、アニオン性基、カチオン性基、ノニオン性基から選択された１以上の官能基を付与したものである２項に記載の変性エポキシ樹脂水分散体、
４．上記官能基がポリオキシアルキレン基を含む３項に記載の変性エポキシ樹脂水分散体、
５．上記カルボニル基含有変性エポキシ樹脂のカルボニル基濃度が、樹脂固形分に基づいて、０．１〜３．５ｍｏｌ／ｋｇの範囲内であることを特徴とする３項又は４項に記載の変性エポキシ樹脂水分散体、
６．２〜５項のいずれか１項に記載の変性エポキシ樹脂水分散体とヒドラジン誘導体とを含む水性樹脂組成物、
７．カルボニル基含有変性エポキシ樹脂のカルボニル基１モルに対して、ヒドラジン誘導体に含まれるヒドラジド基、セミカルバジド基及びヒドラゾン基の合計が０．０１〜２モルの範囲内であることを特徴とする６項に記載の水性樹脂組成物、
８．ダイアセトンアクリルアミド１モルに対して、窒素原子と結合した活性水素を２個又は３個有するアミノ化合物１．０５〜１０モルを混合し、マイケル付加反応せしめ、水及び／又は有機溶剤との共沸により窒素原子と結合した活性水素を２個又は３個有するアミノ化合物を除去することを特徴とする窒素原子と結合した活性水素を１分子中に１個又は２個含有し且つカルボニル基を含有するマイケル付加反応生成物の製造方法
に関する。
【発明の効果】
【０００８】
本発明のダイアセトンアクリルアミドとアミノ化合物のマイケル付加反応による反応生成物は、エポキシ樹脂と反応せしめることにより、カルボニル基を有する変性エポキシ樹脂組成物を得ることができる。得られた変性エポキシ樹脂の水分散体を含む水性樹脂組成物は、エポキシ骨格による優れた耐水性を示し、含まれるカルボニル基によって、素材との付着性や、架橋剤を配合せしめたときには該架橋剤との反応により、低温硬化性に優れる。
【発明を実施するための最良の形態】
【０００９】
本発明のマイケル付加反応生成物は、窒素原子と結合した活性水素を２個又は３個有するアミノ化合物と、ダイアセトンアクリルアミドをマイケル付加反応せしめて得られる。
【００１０】
本発明において、マイケル反応せしめる窒素原子と結合した活性水素を２個又は３個有するアミノ化合物は、特に制限されるものではないが、メチルアミン、エチルアミン、プロピルアミン、イソプロピルアミン、ブチルアミン、イソブチルアミン、ｓｅｃ−ブチルアミン、ｔ−ブチルアミン、２−メトキシエチルアミン、２−エトキシエチルアミン、３−メトキシプロピルアミン、３−メチルチオプロピルアミン、Ｎ−メチルエチレンジアミン、Ｎ−エチルエチレンジアミン、Ｎ，Ｎ−ジメチルエチレンジアミン、Ｎ−（２−ヒドロキシエチル）エチレンジアミン、２−アミノエタノール、３−アミノ−１−プロパノール、２−アミノ−１−プロパノール、１−アミノ−２−プロパノール、３−アミノ−１，２−プロパンジオール、２−アミノ−１，３−プロパンジオール、２−（２−アミノエトキシ）エタノール、アリルアミン等の窒素原子、酸素原子、硫黄原子を含んでいても良いＣ１〜Ｃ１６の炭素数を有する脂肪族化合物；シクロペンチルアミン、シクロヘキシルアミン、シクロヘプチルアミン、シクロオクチルアミン、アミノメチルシクロヘキサン、４−メチルシクロヘキシルアミン、１−シクロヘキシルエチルアミン、３，３，５−トリメチルシクロヘキシルアミン等の窒素原子、酸素原子、硫黄原子を含んでいても良いＣ１〜Ｃ１６の炭素数を有する脂環式化合物；ベンジルアミン、フェネチルアミン、４−メチルベンジルアミン、Ｎ−アミノプロピルアニリン、２−アミノ−１，２−ジフェニルエタノール、９−アミノフルオレン、ベンズヒドリルアミン、Ｎ−ベンジルエチレンジアミン等の窒素原子、酸素原子、硫黄原子を含んでいても良いＣ１〜Ｃ１６の炭素数を有する芳香族化合物；ピペラジン、Ｎ−アミノプロピルピペラジン、Ｎ−アミノエチルピペリジン、Ｎ−アミノプロピルピペリジン、２−アミノメチルピペリジン、４−アミノメチルピペリジン、フルフリルアミン、テトラヒドロフルフリルアミン、３アミノピロリジン、３−（メチルアミノ）ピロリジン、５−メチルフルフリルアミン、２−（フルフリルチオ）エチルアミン、２−ピコリルアミン、３−ピコリルアミン、４−ピコリルアミン等の窒素原子、酸素原子、硫黄原子を含んでいても良いＣ１〜Ｃ１６の炭素数を有する複素環式化合物等を挙げることができる。
【００１１】
例えば、アミノ化合物として脂肪族化合物であるＮ−エチルエチレンジアミンを選択した場合の反応は、次の反応式で示される。
【００１２】
【化１】
2010222511.tif 000002
【００１３】
本発明におけるマイケル付加反応は、通常、０〜２００℃の範囲内、好ましくは、５０〜１２０℃の範囲内で行なうことが、短時間で所望の反応生成物を得られること及び意図しない副反応を抑制可能な点から好ましい。
【００１４】
本発明においては、ダイアセトンアクリルアミドとアミノ化合物とのモル比を１／１．０５〜１０の範囲内、より好ましくは１／１．８〜２．２の範囲内となるように混合せしめてマイケル付加反応を行なうことが、未反応のダイアセトンアクリルアミドを残存させない点、エポキシ基と反応する活性水素を持たない化合物の生成を抑制する点から好ましい。反応は、水や有機溶剤の存在下で行なうことができるが、特に用いなくても良い。有機溶剤を使用する場合、その種類は特に限定しないが、アルコール系、エーテル系等の公知の溶剤を使用できる。水や有機溶剤を使用する場合の溶液濃度は好ましくは２０％以上さらに好ましくは５０％以上である。これより希薄な場合には反応が進行しにくいため好ましくない。また、反応時間としては、使用するアミノ化合物の種類により異なるが、通常３０分〜５時間で終了する。
【００１５】
マイケル付加反応を行う際、触媒を用いることもできる。触媒としては、特に制限はないが、例えば、ナトリウムメトキシド、ナトリウムエトキシド、マグネシウムエトキシド等の金属アルコキシド；ナトリウムフェノキシド等の金属フェノキシド；安息香酸ナトリウム、安息香酸カリウム等の金属カルボキレート；トリエチルアミン、トリエチレンジアミン、Ｎ，Ｎ−ジエチルアニリン、Ｎ，Ｎ−ジメチルアニリン、Ｎ，Ｎ−ジメチルベンジルアミン、Ｎ−メチルモルホリン、Ｎ−エチルモルホリン、Ｎ，Ｎ′−ジメチルピペラジン、ピリジン、ピコリン、１，８−ジアザービシクロ（５，４，０）ウンデセン−７等の三級アミン；臭化テトラエチルアンモニウム、臭化テトラブチルアンモニウム、塩化ベンジルトリエチルアンモニウム、塩化トリオクチルメチルアンモニウム、臭化セチルトリメチルアンモニウム、ヨウ化テトラブチルアンモニウム、ヨウ化ドデシルトリメチルアンモニウム、ベンジルジメチルテトラデシルアンモニウムアセテート等の四級アンモニウム塩；塩化テトラフェニルホスホニウム、塩化トリフェニルメチルホスホニウム、臭化テトラメチルホスホニウム等の四級ホスホニウム塩；２−メチルイミダゾール、２−エチルイミダゾール、２−メチル−４−メチルイミダゾール、１−シアノエチル−２−メチルイミダゾール、１−シアノエチル−２−フェニルイミダゾール、２−フェニル−４−メチル−５−ヒドロキシメチルイミダゾール、２−フェニル−４，５−ジヒドロキシメチルイミダゾール、１−アジン−２−メチルイミダゾール等のイミダゾール化合物等の塩基性化合物が挙げられる。触媒は１種類に限定されることなく、複数種を用いることができる。触媒を使用する場合、その使用量はアミノ化合物の使用量に対して１０モル％以下が好ましく、必要に応じて複数種を使用することもできる。
【００１６】
前記マイケル付加反応によって得られた反応生成物を含む混合物は、未反応のアミノ化合物や、マイケル付加反応生成物中のカルボニル基がアミノ化合物によってケチミン化された化合物が含まれている場合がある。
【００１７】
未反応のアミノ化合物が多く含まれていると、後述するマイケル付加反応生成物とエポキシ樹脂との反応において、カルボニル基含有変性エポキシ樹脂の極端な高分子化やそれによるゲル化が生じる場合があるので、除去することが好ましい。除去は、常圧又は減圧条件下で蒸留や、水及び／又は有機溶剤との共沸により行なうことができる。有機溶剤としては、マイケル付加反応を行なう際に用いた溶媒を用いることができるが、マイケル付加反応を行なった後にさらにアルコール系、エーテル系等の公知の溶剤を添加してもよい。
【００１８】
また、ケチミン化された化合物が含まれている場合には、次に挙げる問題等が生じる可能性がある。１）マイケル付加反応生成物とエポキシ樹脂との反応において、ゲル化の原因となる、２）得られたカルボニル基含有変性エポキシ樹脂を酸により中和して水分散するときに多量の酸が必要になる、３）カルボニル基含有変性エポキシ樹脂の水分散体においてケチミン化された部分が加水分解して揮発性有機化合物になる。そこで、マイケル付加反応によって得られた混合物に過剰の水を加えて、ケチミン化された化合物のケチミン化された部分を加水分解せしめ、カルボニル基を含有するマイケル付加反応生成物を得ることによって、上記の問題を解決することが好ましい。この加水分解によって生じたアミノ化合物は、前記未反応のアミノ化合物と同様にして除去することができる。
【００１９】
ここで示した未反応のアミノ化合物の除去及びケチミン化された化合物を加水分解して生成したアミノ化合物の除去は、前記マイケル付加反応と同時に行なうことができるし、又はマイケル付加反応の終了後に行なってもよい。
【００２０】
ダイアセトンアクリルアミドは、重クロロホルム溶媒を用いた１Ｈ−ＮＭＲの測定において６．１９〜６．２３ｐｐｍにＣＨ２＝ＣＨの二重結合に由来するピークが観察される。反応生成物の重クロロホルム溶媒を用いた１Ｈ−ＮＭＲの測定においては、６．１９〜６．２３ｐｐｍにピークが観察されないため、本発明においては、該ＮＭＲの測定によって、マイケル付加反応を管理することができる。
【００２１】
本発明においては、前記製造方法で得られたマイケル付加反応生成物とエポキシ樹脂とを反応させて得られたカルボニル基含有変性エポキシ樹脂を水を含む媒体中に分散されてなる変性エポキシ樹脂水分散体を得る。
【００２２】
本発明のエポキシ樹脂としては、分子内に２個以上のエポキシ基を有するものであれば特に制限されるものではない。具体的には、例えば、ビスフェノールＡ型エポキシ樹脂、ビスフェノールＦ型エポキシ樹脂、ビスフェノールＡ／Ｆ型エポキシ樹脂、ノボラック型フェノール樹脂などのポリフェノール類と、エピクロルヒドリンなどのエピハロヒドリンとを反応させてグリシジル基を導入してなる樹脂；又はこのグリシジル基導入反応生成物にさらにポリフェノール類を反応させて分子量を増大させてなる芳香族エポキシ樹脂；脂肪族エポキシ樹脂、脂環式エポキシ樹脂等のエポキシ樹脂；エポキシ基含有重合性不飽和モノマーとその他の重合性不飽和モノマーとを共重合させてなるエポキシ基含有アクリル系共重合体；エポキシ基を有するポリブタジエン樹脂；エポキシ基を有するポリウレタン樹脂等が挙げられる。エポキシ樹脂としては、エポキシ当量が、１４０〜５，０００の範囲内、好ましくは１７０〜２，０００の範囲内及び数平均分子量が２００〜５０，０００の範囲内、好ましくは２５０〜１０，０００の範囲内のものを使用することが変性エポキシ樹脂水分散体の安定性や粘性の点から好ましい。
【００２３】
エポキシ樹脂と前記マイケル付加反応生成物との配合比は、カルボニル基含有変性エポキシ樹脂中のカルボニル基濃度が樹脂固形分に基づいて、０．１〜３．５ｍｏｌ／ｋｇの範囲とするように決定することが、変性エポキシ樹脂水分散体と後述する架橋剤を組み合わせたときの反応性や安定性の点から好ましく、より好ましくは０．５〜３ｍｏｌ／ｋｇの範囲内である。
【００２４】
本発明において前記マイケル付加反応生成物とエポキシ樹脂との反応は、親水性の有機溶剤の存在下で行なうことができる。親水性の有機溶剤としては、特に限定しないが、アルコール系、エーテル系等の公知の溶剤を使用できる。溶液濃度は好ましくは５０〜９０質量％の範囲内とすることが反応速度や得られた樹脂を水で分散せしめたときに残存する溶剤を少なくすることができる点から好ましく、より好ましくは５５〜８０質量％の範囲内である。また、反応温度は、反応速度や粘度の点から４０〜１２０℃の範囲内とすることが好ましく、より好ましくは６０〜１００℃の範囲内である。
【００２５】
カルボニル基含有変性エポキシ樹脂は、重量平均分子量が、２，０００〜５０，０００の範囲内とすることが好ましく、より好ましくは、５，０００〜２０，０００の範囲内である。この範囲よりも重量平均分子量が大きい場合には、粘度が高くなり、製造が難しく、塗料化した際の仕上がり性にも不安がある。また、小さい場合には、十分な耐水性が得られない可能性があり好ましくない。本明細書における重量平均分子量は、ゲルパーミエーションクロマトグラフ（東ソー（株）社製、「ＨＬＣ８１２０ＧＰＣ」）で測定した重量平均分子量をポリスチレンの重量平均分子量を基準にして換算した値である。カラムは、「ＴＳＫｇｅｌ Ｓｕｐｅｒ−Ｈ４０００」、「ＴＳＫｇｅｌ Ｓｕｐｅｒ−Ｈ３０００」、「ＴＳＫｇｅｌ Ｓｕｐｅｒ−Ｈ２５００」、「ＴＳＫｇｅｌ Ｓｕｐｅｒ−Ｈ２０００」（いずれも東ソー（株）社製、商品名）の４本を用い、
移動相；テトラヒドロフラン(トリエタノールアミンを１重量％含む)、測定温度；４０℃、流速；１ｃｃ／分、
検出器；ＲＩの条件で測定した数値を意味する。
【００２６】
前記分子量の調整は、前述したエポキシ樹脂と前記マイケル付加反応生成物との配合比及びエポキシ基と反応する活性水素を２個以上有するイソホロンジアミン、２−エチルヘキシルアミン及びシクロヘキシルアミン等のアミノ化合物、フェノール性水酸基を有する化合物及びテレフタル酸、アジピン酸等の二塩基酸をエポキシ樹脂と反応せしめることによって行なうことができる。
【００２７】
本発明のカルボニル基含有変性エポキシ樹脂のアミン価は、１０〜１５０ｍｇ−ＫＯＨ／ｇの範囲内とすることが、中和したときの水分散性と耐水性を両立する点から好ましく、より好ましくは２０〜１３０ｍｇ−ＫＯＨ／ｇの範囲内である。本明細書中におけるアミン価は、ＪＩＳ  Ｋ  ７２３７に定められた滴定法による測定値を意味する。
【００２８】
本発明の水性樹脂組成物は、上記カルボニル基含有変性エポキシ樹脂を水を含む媒体中で分散した変性エポキシ樹脂水分散体を含む。
【００２９】
カルボニル基含有変性エポキシ樹脂を水を含む媒体中で分散する方法としては、例えば、
該カルボニル基含有変性エポキシ樹脂を、乳化剤の存在下においてせん断力を加えて、水を含む媒体中で微粒子化して得ることができる。
【００３０】
乳化剤としては、特に限定されるものではないが、アニオン性乳化剤、カチオン性乳化剤、ノニオン性乳化剤、両イオン性乳化剤、反応性乳化剤等を用いることができる。
【００３１】
例えば、ドデシルベンゼンスルホン酸ナトリウム、ドデシル硫酸ナトリウムなどのアルキルベンゼンスルホン酸塩、脂肪酸塩、ロジン酸塩、アルキル硫酸エステル、アルキルスルホコハク酸塩、α−オレフィンスルホン酸塩、アルキルナフタレンスルホン酸塩、ポリオキシエチレンアルキル（アリール）硫酸エステル塩等のアニオン性乳化剤；ラウリルトリアルキルアンモニウム塩、ステアリルトリアルキルアンモニウム塩、トリアルキルベンジルアンモニウム塩などの第４級アンモニウム塩、第１級〜第３級アミン塩、ラウリルピリジニウム塩、ベンザルコニウム塩、ベンゼトニウム塩、或は、ラウリルアミンアセテート等のカチオン性界面活性剤；ポリオキシエチレンアルキルエーテル、ポリオキシエチレンアルキルフェノールエーテル、ポリオキシエチレンアルキルエステル、ポリオキシエチレンソルビタンアルキルエステル等のノニオン性界面活性剤；カルボキシベタイン型、スルホベタイン型、アミノカルボン酸型、イミダゾリン誘導体型等の両性界面活性剤；エレミノールＪＳ−２（三洋化成工業製）、エレミノールＲＳ−３０（三洋化成工業製）、ラテムルＳ−１８０Ａ（花王製）、アクアロンＨＳ−０５（第一工業製薬製）、アクアロンＲＮ−１０（第一工業製薬製）、アデカリアソープＳＥ−１０Ｎ（旭電化製）等の反応性乳化剤等が挙げられる。
【００３２】
本発明では、乳化剤の使用量は、水分散体の安定性や、塗料組成物の塗膜形成成分として使用した場合の耐水性の点からカルボニル基含有変性エポキシ樹脂の固形分１００質量部に対して、１〜２０質量部の範囲内とすることが好ましく、より好ましくは５〜１５質量部の範囲内である。
【００３３】
また、カルボニル基含有変性エポキシ樹脂を水を含む媒体中で微粒子化する場合、その濃度は、安定性や粘度の点から固形分として１５〜５０質量％の範囲内とすることが好ましく、より好ましくは２５〜４５質量％の範囲内である。
【００３４】
本発明においては、カルボニル基含有変性エポキシ樹脂に、アニオン性基、カチオン性基、ノニオン性基から選択された１以上の官能基を付与した後に、水を含む媒体中で分散してもよい。
【００３５】
アニオン性基を付与する例としては、例えば、次に示す方法でカルボキシル基を付与する方法を挙げることができる。カルボニル基含有変性エポキシ樹脂をジオキサン等の環状エーテル類、グライム、ジグライム等のオキシエチレン鎖のジアルキルエーテル類、アセトン等の非プロトン系有機溶剤に溶解させた後に、無水カルボン酸を添加し、約９０℃まで昇温して反応せしめることによって、側鎖にカルボキシル基を有するカルボニル基含有変性エポキシ樹脂が得られる。さらに塩基性化合物を用いて、カルボキシル基と当量付近以上で中和する。さらに、水で転相すれば、安定したカルボニル基含有変性エポキシ樹脂水分散体を得ることができる。
【００３６】
無水カルボン酸としては、一分子中にカルボキシル基が２個以上有する化合物の無水物であればよく、例えば、無水コハク酸、無水イタコン酸、無水マレイン酸、無水シトラコン酸、無水フタル酸、無水トリメリット酸等を用いることができる。また、塩基性化合物としては、アミン類、アルカリ土類金属の水酸化物及び又はアルカリ金属の水酸化物等を使用することができる。
【００３７】
カチオン性基を付与する例としては、カルボニル基含有変性エポキシ樹脂のエポキシ基に塩基性アミノ基を導入し、酸で中和後に水を含む媒体中で分散する方法を挙げることができる。具体的には、カルボニル基含有変性エポキシ樹脂とアミノ基含有化合物を反応せしめて、アミノ基を付与した後にカルボン酸等を使用して中和することができる。アミノ基含有化合物としては、エポキシ基と反応する活性水素を少なくとも１個含有し、該エポキシ樹脂をカチオン化することができるものであればその種類を問わないが、例えば１級アミノ基含有化合物を使用することができる。１級アミノ基含有化合物としては、例えば、モノエタノールアミン、プロパノールアミン、ヒドロキシエチルアミノプロピルアミン、ジエチレントリアミン、２−エチルヘキシルアミン、シクロヘキシルアミン、トリエチレンテトラミン等を挙げることができる。１級アミノ基含有化合物に、さらにアミノ基含有化合物と併用することができる。具体的には、ジエチルアミン、ジイソプロピルアミン、ジエタノールアミン、ジ（２−ヒドロキシプロピル）アミン、モノメチルアミノエタノール、モノエチルアミノエタノール等の２級アミンを挙げることができる。
【００３８】
ノニオン性基を付与する方法としては例えば、エポキシ基と反応し得るアミノ基を有し、さらにポリオキシアルキレン基を有するポリオキシアルキレンアミン化合物を反応せしめる方法をあげることができる。ポリオキシアルキレンアミン化合物としては、例えば次式で表わされる化合物を挙げることができる。
【００３９】
【化２】
2010222511.tif 000003
【００４０】
（式中、ｎは２〜１００の範囲内の整数であり、Ｒ１は水素原子又はメチル基であり、Ｒ２はメチル基、エチル基、プロピル基から選択されたアルキル基である。）
ここで、繰り返し単位数ｎは２〜１００であるが、１０〜７０がより好ましく、また、ポリオキシアルキレンアミン化合物の数平均分子量としては通常、２５０〜１０，０００であり、２５０〜６，６００であることが好ましく、特に５００〜４，０００の範囲であることが好ましい。
【００４１】
本発明において、エポキシ樹脂と前記製造方法で得られたマイケル付加反応生成物とを反応せしめてカルボニル基含有変性エポキシ樹脂を得た後に、アニオン性基、カチオン性基、ノニオン性基から選択された１以上の官能基を付与してもよいが、該官能基の付与と、エポキシ樹脂と前記製造方法で得られた反応生成物との反応は、同時に行なうこともできる。
【００４２】
本発明の水性樹脂組成物は、架橋剤として、前記カルボニル基含有変性エポキシ樹脂が含有するカルボニル基と反応するカルバジド基等を有するヒドラジン誘導体を含んでいても良い。具体的には例えば、シュウ酸ジヒドラジド、マロン酸ジヒドラジド、グルタル酸ジヒドラジド、こはく酸ジヒドラジド、アジピン酸ジヒドラジド、セバシン酸ジヒドラジドなどの２〜１８個の炭素原子を有する飽和ジカルボン酸ジヒドラジド；マレイン酸ジヒドラジド、フマル酸ジヒドラジド、イタコン酸ジヒドラジドなどのモノオレフィン性不飽和ジカルボン酸ジヒドラジド；フタル酸ジヒドラジド、テレフタル酸ジヒドラジドまたはイソフタル酸ジヒドラジド；ピロメリット酸のジヒドラジド、トリヒドラジドまたはテトラヒドラジド；ニトリロトリヒドラジド、クエン酸トリヒドラジド、１，２，４−ベンゼントリヒドラジド、エチレンジアミンテトラ酢酸テトラヒドラジド、１，４，５，８−ナフトエ酸テトラヒドラジド；カルボン酸低級アルキルエステル基を有する低重合体をヒドラジンまたはヒドラジン水化物（ヒドラジンヒドラード）と反応させることにより得られるポリヒドラジド；炭酸ジヒドラジドなどのヒドラジド基含有化合物；ビスセミカルバジド；ヘキサメチレンジイソシアネートやイソホロンジイソシアネートなどのジイソシアネート又はそれから誘導されるポリイソシアネート化合物にＮ，Ｎ−ジメチルヒドラジンなどのＮ，Ｎ−置換ヒドラジンや上記例示のヒドラジドを過剰に反応させて得られる多官能セミカルバジド、該ポリイソシアネート化合物とポリエーテルとポリオール類やポリエチレングリコールモノアルキルエーテル類等の親水性基を含む活性水素化合物との反応物中のイソシアネート基に上記例示のジヒドラジドを過剰に反応させて得られる水系多官能セミカルバジド；該多官能セミカルバジドと水系多官能セミカルバジドとの混合物等のセミカルバジド基を有する化合物；ビスアセチルジヒドラゾンなどのヒドラゾン基を有する化合物等が挙げられる。
【００４３】
上記ヒドラジン誘導体は、カルボニル基含有変性エポキシ樹脂のカルボニル基１モルに対して、一般にヒドラジン誘導体に含まれるヒドラジド基、セミカルバジド基及びヒドラゾン基の合計が０．０１〜２モルの範囲内であることが好ましく、より好ましくは０．１〜１．５モルの範囲内であることが低温硬化性の点から好ましい。
【００４４】
本発明の水性樹脂組成物は、さらに必要に応じて、着色顔料、防錆顔料、レオロジーコントロール剤、顔料分散剤、沈降防止剤、硬化触媒、消泡剤、酸化防止剤、紫外線吸収剤等の各種添加剤、体質顔料などを適宜配合し、混合分散せしめたものであっても良い。
【実施例】
【００４５】
次に、実施例を挙げて、本発明をより具体的に説明する。ここで「部」及び「％」はそれぞれ「質量部」及び「質量％」を意味する。
【００４６】
（実施例１）
マイケル付加反応生成物１の製造
撹拌装置、温度計、冷却管、窒素ガス導入口を備えた１Ｌ容のフラスコ内の空気を窒素置換し、ダイアセトンアクリルアミド３３８．４ｇ、脱イオン水１８０．２ｇ、Ｎ−エチルエチレンジアミン３５２．６ｇを加え撹拌し、８０℃まで昇温して８０℃で３時間保持した。次に約１００ｍｍＨｇに減圧しながら６０〜８０℃で２時間保持し、水と未反応のＮ−エチルエチレンジアミンの混合物を約２４０ｇ共沸除去した。その後、水２００ｇ加えて８０℃で１時間保持した後、約１００ｍｍＨｇに減圧しながら６０〜８０℃で１．５時間保持し、水とＮ−エチルエチレンジアミンの混合物を約２００ｇ共沸除去する操作を２回繰り返した。その後、約１０ｍｍＨｇに減圧しながら６０〜８０℃で１．５時間保持し、残存する水とＮ−エチルエチレンジアミンを除去することで窒素原子と結合した活性水素を１分子中に２個有しさらにカルボニル基を有するマイケル付加反応生成物１を得た。
【００４７】
１００ｍＬ三角フラスコに得られたマイケル付加反応生成物１を０．１ｇ秤量し、酢酸３０ｍＬを加え溶解させた後、指示薬（アルファズリンＧ０．３ｇを氷酢酸１００ｍＬに溶解させた溶液とチモールブルー１．５ｇをメタノールに溶解させた溶液の混合液）０．２ｍＬを加え、０．１Ｎ過塩素酸（酢酸溶液）で溶液が緑色から赤色へ変化するまで滴定した。その結果、マイケル付加反応生成物１のアミン価（１級アミン価、２級アミン価及び３級アミン価の合計）は４２６ｍｇ−ＫＯＨ／ｇであった。
【００４８】
（実施例２）
マイケル付加反応生成物２の製造
撹拌装置、温度計、冷却管、窒素ガス導入口を備えた２Ｌ容のフラスコ内の空気を窒素置換し、ダイアセトンアクリルアミド５０７．７ｇ、水２７０．３ｇ、ブチルアミン４３８．８ｇを加え撹拌し、８０℃まで昇温して８０℃で２時間保持した。次に約１００ｍｍＨｇに減圧しながら６０〜８０℃で１．５時間保持し、水と未反応のブチルアミンの混合物を約４３０ｇ共沸除去した。その後、フラスコに水分定量受器を取り付け、水２７０ｇ加えて１０５℃まで昇温し、常圧下１０３〜１０５℃で１時間保持し、水とブチルアミンの混合物を約２００ｇ共沸除去する操作を２回繰り返した。次に約１０ｍｍＨｇに減圧しながら６０〜８０℃で１．５時間保持し、残存する水とブチルアミンを除去することで窒素原子と結合した活性水素を１分子中に１個有しカルボニル基を有するマイケル付加反応生成物２を得た。得られたマイケル付加反応生成物２のアミン価は２３０ｍｇ−ＫＯＨ／ｇであった。
【００４９】
（実施例３）
カルボニル基含有変性エポキシ樹脂水分散体Ａ−１の製造
撹拌装置、温度計、冷却管、窒素ガス導入口を備えた２Ｌ容のフラスコ内の空気を窒素置換し、「ｊＥＲ８２８」（商品名、ジャパンエポキシレジン（株）製、ビスフェノールＡ型エポキシ樹脂）１６０．７ｇ、プロピレングリコールモノメチルエーテル１８１．５ｇを加え撹拌し、６０℃まで昇温し溶解させた。その後、２−エチルヘキシルアミン３４．８ｇ、「サーフォナミンＬ−２０７」（商品名、ハンツマンコーポレーション製、ポリオキシアルキレンアミン化合物）２６．８ｇの混合物を加え、８０℃に昇温して８０℃で３時間保持した後、実施例１で得られたマイケル付加反応生成物１を２６．２ｇ加え、８０℃で７時間保持した。次に実施例２で得られたマイケル付加反応生成物２を２３．７ｇ加え、８０℃で１０時間保持した。その後、水１４００ｇを加えた後、減圧しながらプロピレングリコールモノメチルエーテルと水を共沸させながら約１１００ｇ除去し、さらに加熱残分が約３０％になるように水で希釈して、樹脂固形分中のカルボニル基濃度が０．７０ｍｏｌ／Ｋｇである樹脂が乳化分散した溶液を得た。この樹脂のアミン価は１１６ｍｇ−ＫＯＨ／ｇ、重量平均分子量は約１３，０００であった。
【００５０】
（実施例４）
カルボニル基含有変性エポキシ樹脂水分散体Ａ−２の製造
撹拌装置、温度計、冷却管、窒素ガス導入口を備えた２Ｌ容のフラスコ内の空気を窒素置換し、「ｊＥＲ８２８」１６３．４ｇ、プロピレングリコールモノメチルエーテル１６２．１ｇを加え撹拌し、６０℃まで昇温し溶解させた。その後、２−エチルヘキシルアミン３１．７ｇ、「サーフォナミンＬ−２０７」２７．２ｇの混合物を加え、８０℃に昇温して８０℃で３時間保持した後、実施例１で得られたマイケル付加反応生成物１を４１．９ｇ加え、８０℃で７時間保持した。次に実施例２で得られたマイケル付加反応生成物２を１０．９ｇ加え、８０℃で１０時間保持した。その後、水１４００ｇを加えた後、減圧しながらプロピレングリコールモノメチルエーテルと水を共沸させながら約１１００ｇ除去し、さらに加熱残分が約３０％になるように水で希釈して、樹脂固形分中のカルボニル基濃度が０．７０ｍｏｌ／Ｋｇである樹脂が乳化分散した溶液を得た。この樹脂のアミン価は１２３ｍｇ−ＫＯＨ／ｇ、重量平均分子量は約２８，０００であった。
【００５１】
（実施例５）
カルボニル基含有変性エポキシ樹脂水分散体Ａ−３の製造
撹拌装置、温度計、冷却管、窒素ガス導入口を備えた２Ｌ容のフラスコ内の空気を窒素置換し、「ｊＥＲ８２８」１５７．７ｇ、プロピレングリコールモノメチルエーテル１８０．０ｇを加え撹拌し、６０℃まで昇温し溶解させた。その後、２−エチルヘキシルアミン３０．９ｇ、「サーフォナミンＬ−２０７」２７．８ｇ、イソホロンジアミン２．０ｇの混合物を加え、８０℃に昇温して８０℃で３時間保持した後、実施例１で得られたマイケル付加反応生成物１を２６．３ｇ加え、８０℃で７時間保持した。次に実施例２で得られたマイケル付加反応生成物２を２４．２ｇ加え、８０℃で１０時間保持した。その後、水１４００ｇを加えた後、減圧しながらプロピレングリコールモノメチルエーテルと水を共沸させながら約１１００ｇ除去し、さらに加熱残分が約３０％になるように水で希釈して、樹脂固形分中のカルボニル基濃度が０．７１ｍｏｌ／Ｋｇである樹脂が乳化分散した溶液を得た。この樹脂のアミン価は１１８ｍｇ−ＫＯＨ／ｇ、重量平均分子量は約１７，０００であった。
【００５２】
（実施例６）
カルボニル基含有変性エポキシ樹脂水分散体Ａ−４の製造
撹拌装置、温度計、冷却管、窒素ガス導入口を備えた２Ｌ容のフラスコ内の空気を窒素置換し、「ｊＥＲ１５４」（商品名、ジャパンエポキシレジン（株）製、ノボラックフェノール型エポキシ樹脂）１３３．４ｇ、プロピレングリコールモノメチルエーテル１５２．３ｇを加え撹拌し、６０℃まで昇温し溶解させた。その後、２−エチルヘキシルアミン１７．４ｇ、「サーフォナミンＬ−２０７」３２．０ｇの混合物を加え、８０℃に昇温して８０℃で３時間保持した後、実施例２で得られたマイケル付加反応生成物２を１１１．７ｇ加え、８０℃で７時間保持した。次に、水１４００ｇを加えた後、減圧しながらプロピレングリコールモノメチルエーテルと水を共沸させながら約１１００ｇ除去し、さらに加熱残分が約３０％になるように水で希釈して、樹脂固形分中のカルボニル基濃度が１．６８ｍｏｌ／Ｋｇである樹脂が乳化分散した溶液を得た。この樹脂のアミン価は１１４ｍｇ−ＫＯＨ／ｇ、重量平均分子量は約７，５００であった。
【００５３】
（実施例７）
カルボニル基含有変性エポキシ樹脂水分散体Ａ−５の製造
撹拌装置、温度計、冷却管、窒素ガス導入口を備えた２Ｌ容のフラスコ内の空気を窒素置換し、「ｊＥＲ８２８」１６０．７ｇ、プロピレングリコールモノメチルエーテル１７６．１ｇを加え撹拌し、６０℃まで昇温し溶解させた。その後、シクロヘキシルアミン２６．７ｇ、「サーフォナミンＬ−２０７」２６．８ｇの混合物を加え、８０℃に昇温して８０℃で３時間保持した後、実施例１で得られたマイケル付加反応生成物１を２６．２ｇ加え、８０℃で７時間保持した。次に実施例２で得られたマイケル付加反応生成物２を２３．７ｇ加え、８０℃で１０時間保持した。その後、水１４００ｇを加えた後、減圧しながらプロピレングリコールモノメチルエーテルと水を共沸させながら約１１００ｇ除去し、さらに加熱残分が約３０％になるように水で希釈して、樹脂固形分中のカルボニル基濃度が０．７1ｍｏｌ／Ｋｇである樹脂が乳化分散した溶液を得た。この樹脂のアミン価は１２０ｍｇ−ＫＯＨ／ｇ、重量平均分子量は約１２，０００であった。
【００５４】
（実施例８）
カルボニル基含有変性エポキシ樹脂水分散体Ａ−６の製造
撹拌装置、温度計、冷却管、窒素ガス導入口を備えた２Ｌ容のフラスコ内の空気を窒素置換し、「ｊＥＲ８２８」１７８．６ｇ、プロピレングリコールモノメチルエーテル１８０．７ｇを加え撹拌し、６０℃まで昇温し溶解させた。その後、２−エチルヘキシルアミン４２．５ｇを加え、８０℃に昇温して８０℃で３時間保持した後、実施例１で得られたマイケル付加反応生成物１を２６．２ｇ加え、８０℃で７時間保持した。次に実施例２で得られたマイケル付加反応生成物２を２３．７ｇ加え、８０℃で１０時間保持した。その後、酢酸７．４ｇ、水１４００ｇを加えた後、減圧しながらプロピレングリコールモノメチルエーテルと水を共沸させながら約１１００ｇ除去し、さらに加熱残分が約３０％になるように水で希釈して、樹脂固形分中のカルボニル基濃度が０．６９ｍｏｌ／Ｋｇである樹脂が乳化分散した溶液を得た。この樹脂のアミン価は１２７ｍｇ−ＫＯＨ／ｇ、重量平均分子量は約１３，０００であった。
【００５５】
（比較製造例１）
変性エポキシ樹脂水分散体Ｂ−１の製造
撹拌装置、温度計、冷却管、窒素ガス導入口を備えた２Ｌ容のフラスコ内の空気を窒素置換し、「ｊＥＲ８２８」１８２．４ｇ、プロピレングリコールモノメチルエーテル１８３．３ｇを加え撹拌し、６０℃まで昇温し溶解させた。その後、２−エチルヘキシルアミン５４．１ｇ、「サーフォナミンＬ−２０７」２８．４ｇの混合物を加え、８０℃に昇温して８０℃で１０時間保持した。次にジエタノールアミンを１０．１ｇ加え、８０℃で１０時間保持した。その後、水１４００ｇを加えた後、減圧しながらプロピレングリコールモノメチルエーテルと水を共沸させながら約１１００ｇ除去し、さらに加熱残分が約３０％になるように水で希釈して、カルボニル基を有さない樹脂Ｂ−１が乳化分散した溶液を得た。この樹脂のアミン価は１１８ｍｇ−ＫＯＨ／ｇ、重量平均分子量は約１３，０００であった。
【００５６】
（実施例９）
水性樹脂組成物Ｃ−１の製造
実施例３で得た変性エポキシ樹脂水分散体樹脂Ａ−１を１００部（固形分３０部）にリン酸０．２部、ハードナーＳＣ（商品名、旭化成ケミカルズ（株）製、セミカルバジド基を有する硬化剤、固形分５０％、固形分中のセミカルバジド基の濃度４．６ｍｏｌ／Ｋｇ）９．１部（固形分４．５５部）を加え、回転翼式撹拌機で充分に撹拌し固形分３２％の水性樹脂組成物を得た。
【００５７】
（実施例１０〜１７、比較例）
水性樹脂組成物Ｃ−２〜Ｃ−１０の製造
表２に示す配合にて、実施例９と同様にして、水性樹脂組成物Ｃ−２〜Ｃ−１０を得た。
【００５８】
【表１】
2010222511.tif 000004
【００５９】
（注１）架橋官能基の配合比
樹脂官能基（カルボニル基）／硬化剤官能基（セミカルバジド基、ヒドラジド基）の比
（注２）加熱残分（％）
溶液状態又は分散液状態の試料をブリキ皿に秤量し、１１０℃の乾燥炉中で３時間加熱乾燥させ、残渣の質量を秤量し、次式により算出した。
加熱残分（％）＝（ａ／ｂ）×１００
但し、ａは乾燥後の残渣の質量、ｂは溶液状態又は分散液状態の試料の初期質量を示す。
【００６０】
【表２】
2010222511.tif 000005
【００６１】
（注３）貯蔵安定性
硬化剤及び硬化触媒を加えた水性樹脂組成物（Ｃ−１〜１０）６０ｍＬを容量１００ｍＬのガラス容器に入れ、２０℃で７日間密閉静置し、７日後の塗料性状を観察して、貯蔵安定性を以下の基準により評価した。
◎：塗料の分離、ゲル化等がなく、見かけの性状に変化がなかった。
〇：塗料にわずかな分離又は増粘が見られたが撹拌により再分散が可能であった。
×：塗料全体が分離又はゲル化して、強く撹拌を行なっても再分散不可能であった。
（注４）硬化性
硬化剤及び硬化触媒を加えた水性樹脂組成物（Ｃ−１〜１０）を硬化膜厚が約２５μｍになるようにブリキ板上に塗装し、表２に記載の硬化条件で硬化塗膜を得た。次に、各塗膜をブリキ板から剥離して単離塗膜とし試験サンプルとした。試験サンプルを１５０メッシュの金網で包みプロピレングリコールモノメチルエーテルに２４時間浸漬したのち取り出して、プロピレングリコールモノメチルエーテルでよくすすぎ洗いした後１３０℃で１時間乾燥させて、プロピレングリコールモノメチルエーテル不溶分率（％）を測定した。
不溶分率（％）＝（サンプルの乾燥後の質量／サンプルの初期質量）×１００
下記基準により、硬化性を評価した。
◎：不溶分率（％）が９０％以上、硬化性に優れる。
〇：不溶分率（％）が７０％以上、９０％未満、実用可能である。
×：不溶分率（％）が７０％未満、硬化性不良である。
（注５）
室温×７日：室温１８〜２０℃の実験室中に７日間静置
８０℃×３０分：雰囲気温度８０℃の電気式温風乾燥炉中に３０分静置
１００℃×３０分：雰囲気温度１００℃の電気式温風乾燥炉中に３０分静置
１２０℃×３０分：雰囲気温度１２０℃の電気式温風乾燥炉中に３０分静置
（注６）耐水性
各水性樹脂組成物（Ｃ−１〜１０）を溶剤脱脂した軟鋼板にドクターブレードにて乾燥膜厚として２５μｍとなるように塗装し、１２０℃で３０分乾燥させて、各試験板を作成した。得られた試験板を室温２０℃の恒温水槽に７日間浸漬後、塗膜状態を目視で観察した。
◎：異常なし。
〇：細かなフクレが僅かに見られる。
△：フクレが著しい。
×：ほぼ全面にフクレ。
【産業上の利用可能性】
【００６２】
本発明のマイケル付加反応生成物を用いた水性樹脂組成物は、水性塗料組成物のビヒクル形成成分として、建築物外装及び鋼構造物に適用できる。